(57)【要約】  【課題】  容器の成分が電解液に溶出することにより電解液が劣化して電池または電気二重層キャパシタの性能が損なわれることがないセラミック容器ならびにこれを用いた電池または電気二重層キャパシタを提供すること。  【解決手段】  セラミック容器Ｂは、上面に電池要素または電気二重層キャパシタ要素と電解液Ｂ−４とが内部に収容される凹部１ａを有したセラミック基体１と、上面の凹部１ａの周囲に形成されたメタライズ層１ｂと、メタライズ層１ｂに凹部１ａを取り囲むようにしてロウ付けされる金属製の枠状部材３とを具備し、枠状部材３の内側面を外方に傾斜させるとともに、傾斜面３ａとその内方に位置するメタライズ層１ｂの表面の一部を連続的に覆うようにして耐腐食層６が被着されている。【選択図】  図１
2006156124.tif 000002
【特許請求の範囲】
【請求項１】
上面に電池要素または電気二重層キャパシタ要素と電解液とが内部に収容される凹部を有したセラミック基体と、前記上面の前記凹部の周囲に形成されたメタライズ層と、前記メタライズ層に前記凹部を取り囲むようにしてロウ付けされる金属製の枠状部材とを具備し、該枠状部材の内側面を外方に傾斜させるとともに、該傾斜面とその内方に位置する前記メタライズ層の表面の一部を連続的に覆うようにして耐腐食層を被着したことを特徴とするセラミック容器。
【請求項２】
前記枠状部材は、前記傾斜面と下面との間に前記メタライズ層に垂直な垂直面を有しており、前記傾斜面からその内方に位置する前記メタライズ層の上面にかけてロウ材のフィレットが形成されていることを特徴とする請求項１に記載のセラミック容器。
【請求項３】
上面に電池要素または電気二重層キャパシタ要素と電解液とが内部に収容される凹部を有したセラミック基体と、前記上面の前記凹部の周囲に形成されたメタライズ層と、断面矩形状をなすとともに、前記メタライズ層に前記凹部を取り囲むようにしてロウ付けされる金属製の枠状部材とを具備し、該枠状部材の上面からその内方に位置する前記メタライズ層の上面にかけてロウ材のフィレットが形成されていることを特徴とするセラミック容器。
【請求項４】
前記枠状部材の内側の前記ロウ材の端部近傍から前記セラミック基体の上面にかけて絶縁コート層が形成されているとともに、前記耐腐食層の内側の端部を前記絶縁コート層上まで延在させたことを特徴とする請求項１乃至請求項３のいずれかに記載のセラミック容器。
【請求項５】
前記絶縁コート層は、アルミナ質焼結体から成ることを特徴とする請求項４記載のセラミック容器。
【請求項６】
請求項１乃至請求項５のいずれかに記載のセラミック容器の前記凹部内に電解液および電池要素を収容するとともに、前記凹部の開口部を塞ぐようにして前記枠状部材の上面に蓋体を溶接してなることを特徴とする電池。
【請求項７】
請求項１乃至請求項５のいずれかに記載のセラミック容器の前記凹部内に電解液および電気二重層キャパシタ要素を収容するとともに、前記凹部の開口部を塞ぐようにして前記枠状部材の上面に蓋体を溶接してなることを特徴とする電気二重層キャパシタ。
【発明の詳細な説明】
【技術分野】
【０００１】
本発明は、充電式電池または電気二重層キャパシタ等に使用されるセラミック容器ならびにこれを用いた電池または電気二重層キャパシタに関し、より詳しくは携帯電話などの小型電子機器に用いられる薄型の電池ならびに半導体メモリーのバックアップ電源、小型電子機器の予備電源等に用いられる電気二重層キャパシタと、それらに用いられるセラミック容器に関する。
【背景技術】
【０００２】
近年、携帯電話や携帯型コンピュータ、カメラ一体型ビデオテープレコーダー等に代表される携帯機器が目覚しく発達するとともに、より一層の小型化、軽量化が求められる傾向にある。そして、これらの携帯機器の電源としての電池の需要も増加の一途をたどるとともに、電池のエネルギー密度を高めることによる小型軽量化の研究が活発に行われている。特に、リチウム電池は、原子量が小さくかつイオン化エネルギーが大きなリチウムを用いる電池であることから、高エネルギー密度を得ることができて小型軽量化が図れ、さらに再充電が可能な電池とできることより盛んに研究され、現在に至っては携帯機器の電源をはじめとする広範囲な用途に用いられるようになってきた。
【０００３】
また、電池には、大きく分けて円筒型と角型があり、その構造は正極材と負極材とを絶縁シートから成るセパレータを介して容器内に収容し、そこに電解液が注入されて封口された構造とされている。
【０００４】
リチウム電池の正極材には、例えば金属酸化物を正極活物質としてこれに導電材を添加したものが一般的に使用される。この正極活物質としては例えばコバルト酸リチウム（ＬｉＣｏＯ２）やマンガン酸リチウム（ＬｉＭｎ２Ｏ４）などが使用され、また、導電材としては例えばアセチレンブラック（ＡＢ）や黒鉛などが使用される。電池の負極材には、例えばチタン酸リチウム（Ｌｉ４Ｔｉ５Ｏ12）などのリチウムチタン複合酸化物やグラファイトまたは非晶質炭素などの活物質を樹脂で固めたものが使用される。
【０００５】
リチウム電池においては、このＬｉＣｏＯ２やＬｉＭｎ２Ｏ４などから成る正極活物質の充放電電圧が約４Ｖであり、これに対して炭素材料などから成る負極活物質の充放電電圧は０Ｖ付近であることから、これらの正極活物質と負極活物質と電解液とを組み合わせることによって約3.5Ｖの高放電電圧を達成している。
【０００６】
電池の正極材は上記活物質に上記導電材を加え、さらに例えばポリテトラフルオロエチレンやポリフッ化ビニリデンなどのバインダを添加、混合してスラリー状となし、これを周知のドクターブレード法を用いてシート状に成形し、次いでこのシートを例えば円形状に裁断して作製される。
【０００７】
また負極材は上記活物質に、正極材と同様にポリテトラフルオロエチレンやポリフッ化ビニリデンなどのバインダを添加、混合してスラリー状となし、これを周知のドクターブレード法を用いてシート状に成形し、次いでこのシートを例えば円形状に裁断して作製される。
【０００８】
そして、このようにして作製された正極材および負極材をその間に耐熱温度が約150℃のポリオレフィン繊維製の不織布やポリオレフィン製の微多孔膜などからなるセパレータを介して容器内に収容し、電解液を注入して電池が得られる。
【０００９】
また、電気二重層キャパシタは、異なる２つの相（例えば固体電極と電解液）が接触する界面において極めて短い距離を隔てて正・負の電荷が対向して配列した状態のものであり、その正・負極材に用いられる黒鉛（グラファイト），ホウ素化黒鉛，活性炭，コークス等の炭素材料の表面に形成される電解液中のイオンの吸着層、すなわち正・負極材に用いられるグラファイト等の炭素材料の表面に形成される電気二重層のイオンの静電的な吸着・脱着作用を利用して電気エネルギーを充電したり、放電したりすることができる電気素子であり、電気二重層キャパシタの内部は、絶縁シートを隔てて配置された表面積が極めて大きなグラファイト，ホウ素化黒鉛，活性炭，コークス等の炭素材料から成る正極材と、同じくグラファイト，ホウ素化黒鉛，活性炭，コークス等の炭素材料から成る負極材と、電解液とから構成され、その電解液の違いにより有機溶液系と水溶液系の２種類に分類される。
【００１０】
このように電気二重層キャパシタは上記正・負極材と電解液との界面に形成される電気二重層への電荷の蓄積を利用するものであるから、耐電圧を超えて電解液の電気分解が発生しない限りにおいては正・負極材の表面積に対応した極めて大きな電荷を蓄積することができる。
【００１１】
特に、有機溶液系を用いた電気二重層キャパシタは、硫酸水溶液などの水溶液を電解液に用いた水溶液系電気二重層キャパシタに比して駆動電圧を２〜４倍にすることができ、蓄え得る電気エネルギーＥは電圧をＶ，容量をＣとするとＥ＝１／２ＣＶ２で表わされることから大きなエネルギー密度を得ることができる。
【００１２】
そして、図５に示すような、これらの正極，負極およびセパレータから成る電池要素または電気二重層キャパシタ要素と電解液とをセラミック基体に収容した薄型の二次電池および電気二重層キャパシタが提案されている。
【００１３】
この従来の二次電池および電気二重層キャパシタは、正極板を兼ねる第二のメタライズ層11ｄを底面に備えたアルミナ質焼結体などのセラミック基体11と、負極板を兼ねる鉄（Ｆｅ）−ニッケル（Ｎｉ）−コバルト（Ｃｏ）合金等の金属から成る蓋体14と、同様にＦｅ−Ｎｉ−Ｃｏ合金などから成る枠状部材13とで基本的に構成される容器内に、電解液Ａ−４を含むセパレータＡ−３を正極材Ａ−１と負極材Ａ−２との間に挟んだ状態で第二のメタライズ層11ｄと負極を兼ねる蓋体14との間に配置した密閉型構造とされている。第二のメタライズ層11ｄおよび蓋体14における充放電は基体11の下面に形成された第一、および第二の導体層Ｃ，Ｄを介して行われる（例えば、下記の特許文献１参照）。
【特許文献１】特開2004−227959号公報（第４−６頁、図１）
【発明の開示】
【発明が解決しようとする課題】
【００１４】
図５に示されるセラミック基体11を用いた二次電池または電気二重層キャパシタＥは、セラミックスが耐薬品性に優れているため、セラミック基体11が有機溶剤や酸等を含む電解液Ａ−４に侵され難く、電解液Ａ−４中にセラミック基体11から溶け出した不純物が混入して電解液Ａ−４を劣化させることもなく、電池または電気二重層キャパシタＥの性能を良好に維持することができる。
【００１５】
しかしながら、蓋体14をセラミック基体11に接合するための枠状部材13が金属から成り、高性能な電解液Ａ−４を用いると、この金属が電解液Ａ−４中に溶け出して電解液Ａ−４を劣化させるという問題点があった。
【００１６】
従って、本発明は上記問題点に鑑みて完成されたものであり、その目的は、容器の成分が電解液に溶出することにより電解液が劣化して電池または電気二重層キャパシタの性能が損なわれることがないセラミック容器およびこれを用いた高性能の電池または電気二重層キャパシタを提供することにある。
【課題を解決するための手段】
【００１７】
本発明のセラミック容器は、上面に電池要素または電気二重層キャパシタ要素と電解液とが内部に収容される凹部を有したセラミック基体と、前記上面の前記凹部の周囲に形成されたメタライズ層と、前記メタライズ層に前記凹部を取り囲むようにしてロウ付けされる金属製の枠状部材とを具備し、該枠状部材の内側面を外方に傾斜させるとともに、該傾斜面とその内方に位置する前記メタライズ層の表面の一部を連続的に覆うようにして耐腐食層を被着したことを特徴とする。
【００１８】
また、本発明のセラミック容器は、上記構成において好ましくは、前記枠状部材は、前記傾斜面と下面との間に前記メタライズ層に垂直な垂直面を有しており、前記傾斜面からその内方に位置する前記メタライズ層の上面にかけてロウ材のフィレットが形成されていることを特徴とする。
【００１９】
また、本発明のセラミック容器は、上面に電池要素または電気二重層キャパシタ要素と電解液とが内部に収容される凹部を有したセラミック基体と、前記上面の前記凹部の周囲に形成されたメタライズ層と、断面矩形状をなすとともに、前記メタライズ層に前記凹部を取り囲むようにしてロウ付けされる金属製の枠状部材とを具備し、該枠状部材の上面からその内方に位置する前記メタライズ層の上面にかけてロウ材のフィレットが形成されていることを特徴とする。
【００２０】
また、本発明のセラミック容器は、上記構成において好ましくは、前記枠状部材の内側の前記ロウ材の端部近傍から前記セラミック基体の上面にかけて絶縁コート層が形成されているとともに、前記耐腐食層の内側の端部を前記絶縁コート層上まで延在させたことを特徴とする。
【００２１】
また、本発明のセラミック容器は、上記構成において好ましくは、前記絶縁コート層は、アルミナ質焼結体から成ることを特徴とする。
【００２２】
本発明の電池は、上記本発明のセラミック容器の前記凹部内に電解液および電池要素を収容するとともに、前記凹部の開口部を塞ぐようにして前記枠状部材の上面に蓋体を溶接してなることを特徴とする。
【００２３】
本発明の電気二重層キャパシタは、上記本発明のセラミック容器の前記凹部内に電解液および電気二重層キャパシタ要素を収容するとともに、前記凹部の開口部を塞ぐようにして前記枠状部材の上面に蓋体を溶接してなることを特徴とする。
【発明の効果】
【００２４】
本発明のセラミック容器は、上面に電池要素または電気二重層キャパシタ要素と電解液とが内部に収容される凹部を有したセラミック基体と、上面の凹部の周囲に形成されたメタライズ層と、メタライズ層に凹部を取り囲むようにしてロウ付けされる金属製の枠状部材とを具備し、枠状部材の内側面を外方に傾斜させるとともに、傾斜面とその内方に位置するメタライズ層の表面の一部を連続的に覆うようにして耐腐食層を被着したことから、枠状部材は内側面を外方に傾斜させた傾斜面とされていることによって、枠状部材を電解液から保護するための耐腐食層を枠状部材の傾斜面とその内方に位置するメタライズ層の表面を連続的に覆うように施す場合、凹部の上方から耐腐食物質を蒸着させることによって耐腐食層を均一な膜厚に形成することが容易であり、枠状部材の内側面に耐腐食層が蒸着されない部分が生じたりすることがない。
【００２５】
また、本発明のセラミック容器は、上記構成において好ましくは、枠状部材は、その傾斜面と下面との間にメタライズ層に垂直な垂直面を有しており、傾斜面からその内方に位置するメタライズ層の上面にかけてロウ材のフィレットが形成されていることから、枠状部材とロウ材とを電解液から保護するための耐腐食層を枠状部材の傾斜面とその内方に位置するメタライズ層の表面を連続的に覆うように施す場合、凹部の上方から耐腐食物質を蒸着させることによって耐腐食層を均一な膜厚に形成することが容易であり、枠状部材の内側面に耐腐食層が蒸着されない部分が生じたりすることがない。
【００２６】
さらに、枠状部材の垂直面に沿って枠状部材をメタライズ層に接合するためのロウ材が適量に這い上がったロウ材のフィレットが形成されるので、枠状部材をメタライズ層に強固に接合させることができるとともに、枠状部材の内方にロウ材が溜まりすぎないので、セラミック基体にロウ材との熱膨張差による応力が大きく作用するのを防止することができる。
【００２７】
さらには、枠状部材の傾斜面の長さを短くすることが可能となり、枠状部材の幅が狭くなるので、枠状部材とセラミック基体との熱膨張差によって、セラミック基体に作用する応力を小さくすることができる。
【００２８】
また、本発明のセラミック容器は、上側に電池要素または電気二重層キャパシタ要素と電解液とが内部に収容される凹部を有したセラミック基体と、上面の凹部の周囲に形成されたメタライズ層と、断面矩形状をなすとともに、メタライズ層に凹部を取り囲むようにしてロウ付けされる金属製の枠状部材とを具備し、枠状部材の上面からその内方に位置するメタライズ層の上面にかけてロウ材のフィレットが形成されていることから、ロウ材とメタライズ層とを電解液から保護するための耐腐食層をロウ材の表面からロウ材の内方のメタライズ層の表面にかけて形成する場合、凹部の上方から耐腐食物質を蒸着させることによって耐腐食層をロウ材のフィレットの傾斜した表面およびメタライズ層の表面に均一な膜厚に形成することが容易であり、ロウ材およびその内方のメタライズ層に耐腐食層が蒸着されない部分が生じたりすることがない。
【００２９】
本発明のセラミック容器において、好ましくは、枠状部材の内側のロウ材の端部近傍からセラミック基体の上面にかけて絶縁コート層が形成されているとともに、前記耐腐食層の内側の端部を前記絶縁コート層上まで延在させたことにより、ロウ材の端部に形成されるロウ材の上面とメタライズ層の上面との段差が絶縁コート層により埋められることになり、ロウ材の上面と絶縁コート層の上面とがロウ材の端の垂直なメニスカス部分により途中で途切れることなく続いた状態となる。その結果、耐腐食層をロウ材の上面から絶縁コート層の上面にかけて途切れさせることなく被着させることができ、ロウ材の端部が電解液に暴露されなくなるので、ロウ材の成分が電解液中に溶出することによる電解液の劣化が発生しなくなる。
【００３０】
また、本発明のセラミック容器において、好ましくは、絶縁コート層は、アルミナ質焼結体から成ることにより、電解液に対して腐食され難い絶縁コート層を形成することができ、メタライズ層の腐食溶解を防止することができる。
【００３１】
本発明の電池は、上記本発明のセラミック容器の凹部内に電解液および電池要素を収容するとともに、凹部の開口部を塞ぐようにして枠状部材の上面に蓋体を溶接してなることにより、上記本発明のセラミック容器を用いた気密信頼性が高く、劣化しにくいものとなる。
【００３２】
本発明の電気二重層キャパシタは、上記本発明のセラミック容器の凹部内に電解液および電気二重層キャパシタ要素を収容するとともに、凹部の開口部を塞ぐようにして枠状部材の上面に蓋体を溶接してなることにより、上記本発明のセラミック容器を用いた気密信頼性が高く、劣化しにくいものとなる。
【発明を実施するための最良の形態】
【００３３】
本発明のセラミック容器およびこれを用いた電池または電気二重層キャパシタについて以下に詳細に説明する。
【００３４】
図１において、（ａ）は本発明のセラミック容器の実施の形態の一例を示す断面図であり、（ｂ）は（ａ）の平面図を示す。これらの図において、１はセラミック基体、１ａは凹部、１ｂはメタライズ層、１ｃは金属層、２ｂは第一の接続導体、２ｃは第二の接続導体、３は枠状部材、４は蓋体、Ｂはセラミック容器である。
【００３５】
また、図２（ａ）〜（ｂ）は、図１（ａ）の枠状部材３およびメタライズ層１ｂの接合部付近の拡大断面図を示し、図３（ａ）〜（ｃ）は、本発明のセラミック容器の実施の形態の他の例における枠状部材３およびメタライズ層１ｂの接合部付近の拡大断面図を示す。
【００３６】
本発明のセラミック容器Ｂのセラミック基体１は、上面の中央部に直方体状や円柱状等の凹部１ａが形成され、上面の凹部１ａの周囲にメタライズ層１ｂが形成されており、凹部１ａの底面には金属層１ｃが形成されている。さらに、セラミック基体１の外側面または下面には、第一の導体層１ｄおよび第二の導体層１ｅが形成されており、メタライズ層１ｂから第一の導体層１ｄにかけて第一の接続導体２ｂが、金属層１ｃから第二の導体層１ｅにかけて第二の接続導体２ｃがそれぞれ形成されている。
【００３７】
また、セラミック基体１の上面のメタライズ層１ｂに、凹部１ａを取り囲むようにして金属製の枠状部材３がロウ付けされており、この枠状部材３は、内側面が全周にわたって外方に傾斜された傾斜面３ａとされているとともに傾斜面３ａよりも外周側に上面が水平な平坦面とされている平坦部３ｂを有している。
【００３８】
または、図３（ａ）に示すように、枠状部材３は断面が矩形状をなし、上面が水平な平坦部３ｂとなっているとともに内側面がメタライズ層１ｂに対して垂直な面となっており、メタライズ層１ｂと枠状部材３とを接合するためのロウ材５のフィレットが、枠状部材３の内側面に全周にわたって、枠状部材３の上面からその内方に位置するメタライズ層１ｂの上面にかけて外方に傾斜された面となるように形成されていてもよい。
【００３９】
または、図３（ｂ）に示すように、枠状部材３は、内側面のうち傾斜面３ａと下面との間に全周にわたってメタライズ層１ｂに対して垂直な面となった垂直面３ｃを有しており、傾斜面３ａからその内方に位置するメタライズ層１ｂの上面にかけて枠状部材３を接合するためのロウ材５のフィレットが、全周にわたってその表面が凹部１ａに向かって下方に傾斜した面となるように形成されていてもよい。
【００４０】
このようなセラミック基体１は、アルミナ質焼結体等のセラミックスから成り、以下のようにして作製される。例えば、セラミック基体１がアルミナ質焼結体から成る場合、酸化アルミニウム（Ａｌ２Ｏ３），酸化珪素（ＳｉＯ２），酸化マグネシウム（ＭｇＯ），酸化カルシウム（ＣａＯ）等の原料粉末に適当な有機バインダ、溶剤等を添加混合してスラリーと成す。このスラリーをドクターブレード法やカレンダーロール法によってグリーンシートと成し、所要の大きさに切断する。次に、その中から選ばれた複数のグリーンシートにおいて凹部１ａ等を形成するために適当な打抜き加工を施す。
【００４１】
そして、これらのグリーンシートにタングステン（Ｗ）等の金属粉末を主成分とする金属ペーストを印刷塗布してメタライズ層１ｂおよび金属層１ｃ、第一および第二の接続導体２ｂ，２ｃ、第一および第二の導体層１ｄ，１ｅとなる導体層を形成し、次いでこれらの導体層を形成したグリーンシートを積層し、約1600℃の温度で焼成することによってセラミック基体１が作製される。
【００４２】
なお、メタライズ層１ｂは図１（ａ），（ｂ）および図２（ａ），（ｂ）に示すように、セラミック基体１の上面の全面にわたって形成されていてもよいし、図３（ａ），（ｂ），（ｃ）に示すようにセラミック基体１の上面に、セラミック基体１の上面の内周側，外週側または内周側および外周側が露出するように部分的に形成されていてもよく、基体１の上面の少なくとも枠状部材３が接合される部位に形成されておればよい。
【００４３】
また、図１（ａ）では、第一および第二の導体層１ｄ，１ｅがセラミック基体１の下面に形成される例を示しているが、第一および第二の導体層１ｄ，１ｅは、セラミック基体１の側面に形成されていてもよい。第一および第二の導体層１ｄ，１ｅがセラミック基体１の下面に形成される場合は、セラミック基体１を平板状の外部電気回路基板の上面に載置し、半田付け等して表面実装法により容易に外部電気回路に接続できるという利点がある。また、第一および第二の導体層１ｄ，１ｅがセラミック基体１の側面に形成される場合は、外部電気回路基板の配線導体に突部を設け、この突部に第一および第二の導体層１ｄ，１ｅを当接させるように接続することによって、容易かつ確実に外部電気回路基板に接続することが可能になるという利点がある。
【００４４】
また、第一の接続導体２ｂは、図１ではセラミック基体１の側面導体で形成されているが、第一の導体層１ｄに対して垂直なセラミック基体１の内部に形成された貫通接続導体であってもよい。また、第二の接続導体２ｃは、図１では第二の導体層１ｅに対して垂直な貫通接続導体のみで形成されているが、セラミック基体１内に第一の導体層１ｄと平行な内部配線層と組み合わせて形成されていてもよく、これによってセラミック基体１内に電気回路を引き回すことができる。
【００４５】
また、このようにして作製されたセラミック基体１に形成されたこれらの導体の露出した表面には、耐食性に優れかつ半田との濡れ性に優れる金属、具体的には厚さ１〜12μｍのニッケル（Ｎｉ）層および厚さ0.05〜５μｍの金（Ａｕ）層をめっき法等により順次被着しておくのがよい。これにより、特にセラミック容器Ｂの内部に形成されたメタライズ層１ｂおよび金属層１ｃが充放電による電圧で容易に溶出するのを有効に抑制できる。また、第一および第二の導体層１ｄ，１ｅにおいては半田との濡れ性が良くなり、外部電気回路基板上の配線導体との接合強度がより強固なものとなる。
【００４６】
Ｎｉ層の厚さが１μｍ未満であれば、メタライズから成る各導体の酸化腐蝕を防止したり各導体から金属成分が溶出したりするのを有効に抑制するのが困難になって電池性能が劣化し易くなる。また、Ｎｉ層の厚さが12μｍを超えると、めっき形成に多大の時間がかかることになり量産性が低下し易くなるとともに電気抵抗が大きくなり易い。
【００４７】
また、Ａｕ層の厚さが0.05μｍ未満であれば、均一な厚さのＡｕ層を形成するのが困難となり、Ａｕ層が極めて薄い部位やあるいはＡｕ層が形成されていない部位が生じ易く、酸化腐食の防止効果や半田との濡れ性が低下し易くなる。またＡｕ層の厚さが５μｍを超えると、めっき形成に多大の時間がかかることになり量産性が低下し易くなる。
【００４８】
また、セラミック基体１の上面には凹部１ａを取り囲むようにして鉄（Ｆｅ）−Ｎｉ−コバルト（Ｃｏ）合金やアルミニウム（Ａｌ）等からなる金属製の枠状部材３が銀（Ａｇ）ロウ，Ａｌロウ等のロウ材５を介してメタライズ層１ｂにロウ付けされている。セラミック基体１の上面の枠状部材３がロウ付けされる部位には、Ｗ等から成るメタライズ層１ｂが形成され、その表面にＮｉ等のめっきが施されているのがよく、この構成によりセラミック基体１上面のロウ材５との濡れ性が良くなり、セラミック基体１上面と枠状部材３との接合強度がより強固なものとなる。
【００４９】
ここで図１，図２等に示すように、枠状部材３は、内側面を外方に傾斜させた、すなわち、内側面が全周にわたって凹部１ａに向かって下方に傾斜した傾斜面３ａとされている。また、傾斜面３ａよりも外周側に上面がセラミック基体１の上面と平行な平坦面とされている平坦部３ｂを有している。枠状部材３の傾斜面３ａは、枠状部材３にプレス加工等を施すことによって容易に加工できる。
【００５０】
ここで、メタライズ層１ｂ，枠状部材３およびメタライズ層１ｂと枠状部材３とを接合するためのロウ材５は、セラミック容器Ｂの内部に封入される電解液Ｂ−４によっては、電解液Ｂ−４に侵される場合がある。そのような場合、電解液Ｂ−４に不純物が溶け込むこととなって電池Ａまたは電気二重層キャパシタＡの性能が劣化してしまうので、図２（ａ），（ｂ）に示すように枠状部材３の内側面および枠状部材３の内側よりも凹部１ａ側（内方）に位置するメタライズ層１ｂおよびロウ材５に電解液Ｂ−４から保護するための耐腐食層６を施す必要がある。耐腐食層６の材質として、アルミニウム（Ａｌ），白金（Ｐｔ），金（Ａｕ）等の金属膜や樹脂膜があげられる。耐腐食層６が金属膜である場合、蒸着法によって被着形成される。
【００５１】
枠状部材３は内側面が全周にわたって外方に傾斜した、すなわち、凹部１ａに向かって下方に傾斜した傾斜面３ａとされていることによって、枠状部材３を電解液Ｂ−４から保護するための耐腐食層６を枠状部材３の内側面に施す場合、セラミック基体１の上方から蒸着法を用いて耐腐食層６となる耐腐食物質を蒸着しても、枠状部材３の内周面が傾斜面３ａとなっているため、枠状部材３の内側面に耐腐食層６を確実かつ均一な膜厚に蒸着形成することが容易であり、枠状部材３の内側面に耐腐食層６が蒸着されない部分が生じたりすることがない。
【００５２】
また平坦部３ｂを有していることにより、平坦部３ｂで枠状部材３と蓋体４の下面とを接合することにより強固に接合することができ、セラミック容器Ｂの内部を確実に気密に保持し得るものとできる。
【００５３】
好ましくは、枠状部材３の傾斜面３ａと、枠状部材３の内側面よりも内方である凹部１ａ側に位置しメタライズ層１ｂと枠状部材３とを接合するためのロウ材５の表面と、枠状部材３の内側よりも凹部１ａ側に位置するメタライズ層１ｂの上面にＡｌ層から成る耐腐食層６が蒸着形成されているのがよい。この構成により、枠状部材３および枠状部材３の内側面よりも凹部１ａ側に位置するロウ材５，メタライズ層１ｂ上の耐腐食層６の表面に耐腐食性に優れる不動態皮膜を形成することができ、電解液Ｂ−４または外部の雰囲気によって腐食されるのを有効に防止できる。その結果、電池Ａまたは電気二重層キャパシタＡ内部の電解液Ｂ−４による腐食劣化を防ぐとともに、これによって気密信頼性を優れたものとすることができる。
【００５４】
さらに好ましくは、図２（ｂ）に示すように、枠状部材３の内側面の上下の角部は曲面部となっているのがよい。この構成により、枠状部材３の傾斜面３ａとメタライズ層１ｂとの間になだらかなロウ材５のメニスカスを形成することができるとともに、枠状部材３の傾斜面３ａと上面の平坦部３ｂとの間の角部を無くすことができ、枠状部材３の平坦部３ｂから傾斜面３ａとロウ材５とメタライズ層１ｂの上面とにかけて連続的に途切れることなく耐腐食層６を被着形成することができる。従って、耐腐食層６が途切れてしまい枠状部材３，ロウ材５またはメタライズ層１ｂが電解液Ｂ−４に侵されてしまうのを有効に防止することができる。
【００５５】
また好ましくは、枠状部材３の上面に予めＡｌロウもしくはＮｉメッキ等のロウ材５を溶着させておくのがよい。この構成により、蓋体４を溶接接合する際にこの溶着されたロウ材５が溶融し、枠状部材３と蓋体４とがロウ付けされるとともに、ロウ材５が蓋体４に沿って濡れ広がり、蓋体４と金属製の枠状部材３の上面との間の隙間を埋めるので電解液Ｂ−４がこの隙間へ入り込みにくくなり、蓋体４と枠状部材３との接合をより強固なものとすることができる。これにより、蓋体４とセラミック基体１との接合の信頼性も高めることができる。
【００５６】
さらに好ましくは、ロウ材はＡｌロウであるのがよく、これにより、ロウ材が凹部１ａ内部に封入される電解液に対して腐食し難くなるという効果がある。その結果、極めて気密信頼性に優れたセラミック容器Ｂとすることができる。
【００５７】
また、枠状部材３は、図３（ａ）に示すように、断面矩形状をなし、上面が平坦部３ｂとなっているとともに内側面がメタライズ層１ｂに対して垂直な面となっており、メタライズ層１ｂと枠状部材３とを接合するためのロウ材５のフィレットが、枠状部材３の内側面に全周にわたって枠状部材３の上面からメタライズ層１ｂの上面にかけてその表面が凹部１ａに向かって下方に傾斜するように形成されている構成であってもよい。
【００５８】
この構成により、枠状部材３とロウ材５とを電解液Ｂ−４から保護するための耐腐食層６を施す場合、枠状部材３の内側面に溜まったロウ材５のフィレットの表面に耐腐食層６を均一な膜厚に蒸着することができ、枠状部材３の内側面に耐腐食層６が蒸着されない部分が生じたりすることがない。
【００５９】
また、枠状部材３は、図３（ｂ）に示すように、内側面のうち上側が全周にわたって凹部１ａに向かって下方に傾斜した傾斜面３ａとされるとともに、この傾斜面３ａと下面との間に、全周にわたってメタライズ層１ｂに対して垂直な面となった垂直面３ｃを有する形状とされており、傾斜面３ａよりも外周側に上面がセラミック基体１の上面と平行な平坦部３ｂを有しており、メタライズ層１ｂと枠状部材３とを接合するためのロウ材５のフィレットが、枠状部材３の垂直部３ｃに全周にわたって枠状部材３の傾斜面３ａからメタライズ層１ｂの上面にかけて連続した傾斜面となるように、その表面が凹部１ａに向かって下方に傾斜するように形成されている構成であってもよい。
【００６０】
この構成により、枠状部材３とロウ材５とを電解液Ｂ−４から保護するための耐腐食層６を枠状部材３の内側面に施す場合、耐腐食層６を枠状部材３の傾斜面３ａとロウ材５のフィレットの表面とメタライズ層１ｂの表面とに均一な膜厚に蒸着することができ、枠状部材３の内周面に耐腐食層６が蒸着されない部分が生じたりすることがない。
【００６１】
さらにこの構成により、枠状部材３の垂直面３ｃに枠状部材３をメタライズ層１ｂに接合するためのロウ材５が適量に這い上がったロウ材５のフィレットが形成されるので、枠状部材３をメタライズ層１ｂに強固に接合させることができるとともに、枠状部材３の内方にロウ材５が溜まりすぎないので、セラミック基体１にロウ材５との熱膨張差による応力が大きく作用するのを防止することができる。
【００６２】
さらには、傾斜面３ａの長さを短くすることが可能となり、枠状部材３の幅が狭くなるので、枠状部材３とセラミック基体１との熱膨張差によって、セラミック基体１に作用する応力を小さくすることができる。
【００６３】
また、図１および図２で示す枠状部材３において、図３（ｃ）に示すように、傾斜面３ａと下面との間の垂直面３ｃは、必ず垂直である必要はなく、途中で傾斜面３ａの傾斜角度より急な傾斜角度となる形態であってもよい。この構成により、良好なロウ材５のフィレットが形成され易い傾斜角度の垂直面３ｃとすることが可能となる。
【００６４】
また図示しないが、傾斜面３ａは円弧状や放物線状等の種々の曲面であってもよい。
【００６５】
さらに、枠状部材３の内側（凹部１ａ側）のメタライズ層１ｂの内側寄りのロウ材５の端部近傍からセラミック基体１の上面にかけて絶縁コート層７が形成されているのがよい。これによってロウ材５の上面と絶縁コート層７の上面との高低差を小さくすることができ、よって耐腐食層６の内側の端部を絶縁コート層７上まで延在させたときに、枠状部材３の傾斜面３ａからロウ材５の上面および絶縁コート層７の上面にかけて耐腐食層６を途切れることなく連続的に被着させることができ、ロウ材５の端部が電解液Ｂ−４に暴露されなくなるので、ロウ材５の成分が電解液Ｂ−４中に溶出したりせず、電解液Ｂ−４の劣化が発生しなくなる。
【００６６】
また、図３（ａ），（ｂ），（ｃ）に示すように、メタライズ層１ｂを凹部１ａの外周に達しないように、すなわちセラミック基体１の上面の内周側が露出するように部分的に形成するとともに、メタライズ層１ｂの内周端も絶縁コート層７に覆われるようにして絶縁コート層７が形成されているのが好ましい。この構成により、メタライズ層１ｂの上面および端面も保護されるので、メタライズ層１ｂが腐食することによる電解液Ｂ−４の劣化、メタライズ層１ｂが腐食することによる気密性の劣化とそれに伴なう容器外部の水分の侵入、さらには腐食が進むことによる電解液Ｂ−４の漏れ出しを防止することができる。
【００６７】
絶縁コート層７を施すことなしに耐腐食層６を形成した場合、図６のＳＥＭ写真に示すように、メタライズ層１ｂの上面に流れたロウ材５は、メタライズ層１ｂの上面を濡れ広がるが、ロウ材５の濡れ性や粘性などの要因によりロウ材５の端部において垂直に近いメニスカス面を形成する場合がある。このような面にセラミック基体１の凹部１ａの上方から耐腐食性物質を蒸着法やスパッタリング法によって枠状部材３の傾斜面３ａからセラミック基体１の上面にかけて形成した場合、耐腐食性物質の原子の飛来が直線的であるために、この飛来経路とほぼ平行になるロウ材５の垂直に近いメニスカス面に耐腐食性物質が被着し難く、図６に示すようにロウ材５の端部で耐腐食層６が途切れた状態となる場合がある。そして、電池Ａまたは電気二重層キャパシタＡの電解液Ｂ−４がこの耐腐食層６が途切れた部位でロウ材５等に接触すると、ロウ材５等を腐食するという問題が発生する場合があるが、絶縁コート層７をロウ材５の端部付近まで形成しておくと、ロウ材５の上面と絶縁コート層７の上面とが連続的な面に近いものとなり、垂直に近い面が現れないので耐腐食層６を途切れることなく連続的に被着させることが容易になる。
【００６８】
絶縁コート層７は、セラミック基体１に用いられたセラミック粉末と同様の粉末に、バインダ，有機溶剤，可塑剤等を混錬して得られたペーストをスクリーン印刷法等を用いてセラミック基体１の上面からメタライズ層１ｂの上面にかけて印刷し、セラミック基体１と同時に焼結させて形成される。
【００６９】
このとき、絶縁コート層７は、その収縮率がセラミック基体１のグリーンシートの収縮率にほぼ等しいことが好ましく、等しくない場合は、セラミック容器Ｂの上面に反りが発生し、枠状部材３を用いても蓋体４とセラミック基体１の上面との間に隙間が発生して気密性が確保できなくなる場合がある。従って、セラミック基体１をアルミナ質焼結体で形成した場合には、絶縁コート層７は、アルミナ質焼結体から成るのが好ましい。
【００７０】
また、絶縁コート層７をアルミナ質焼結体とすると、アルミナ質焼結体は電解液Ｂ−４に対して腐食されにくいので、電解液Ｂ−４に対する良好な保護層ともなる。
【００７１】
このように、枠状部材３の内側面の傾斜面３ａからセラミック基体１の上面にかけての表面に耐腐食層６が形成されたセラミック容器Ｂに、Ｆｅ−Ｎｉ−Ｃｏ合金やＡｌ合金等の金属製の蓋体４を溶接し、セラミック基体１の凹部１ａを覆うことによって、セラミック基体１内部を確実に気密封止できるとともに、枠状部材３，ロウ材５およびメタライズ層１ｂの表面が電解液Ｂ−４に腐食されにくいセラミック容器Ｂになる。そして、外部から水分や酸素等がセラミック基体１と蓋体４との界面や枠状部材３等の腐食された部分を通ってセラミック基体１内部の電解液Ｂ−４中に侵入するのを抑制できるものとなる。
【００７２】
次に、本発明の電池または電気二重層キャパシタについて以下に詳細に説明する。図４は本発明の電池または電気二重層キャパシタの実施の形態の一例を示す断面図であり、Ｂ−１は正電極板（または第一の電極）、Ｂ−２は負電極板（または第二の電極）、Ｂ−３は絶縁シート（またはセパレータ）、Ｂ−４は電解液、Ａは電池または電気二重層キャパシタである。
【００７３】
本発明の電池Ａまたは電気二重層キャパシタＡは、上記のセラミック容器Ｂに、金属層１ｃにこれを覆って接続された正電極板（または第一の電極）Ｂ−１と、この正電極板（または第一の電極）Ｂ−１の上面に電解液Ｂ−４を含浸した絶縁シート（またはセパレータ）Ｂ−３を介して密着されているとともに、少なくとも下面が導電性とされている蓋体４の下面に当接されて電気的に接続された負電極板（または第二の電極）Ｂ−２とから成る電池要素または電気二重層キャパシタ要素および電解液Ｂ−４を収容するとともに、枠状部材３の上面に凹部１ａの開口部を塞ぐようにして蓋体４が溶接されている。
【００７４】
これにより、上記本発明のセラミック容器Ｂを用いた信頼性が高く、量産性に優れる電池Ａまたは電気二重層キャパシタＡとなる。また、金属層１ｃが正電極板（または第一の電極）Ｂ−１に覆われるように接続することができ、金属層１ｃが電解液Ｂ−４によって腐食しにくいものとすることができる。
【００７５】
正電極板Ｂ−１は、ＬｉＣｏＯ２やＬｉＭｎ２Ｏ４等の正極活物質およびアセチレンブラックや黒鉛等の導電材を含む板状やシート状のものであり、また、負電極板Ｂ−２はコークスや炭素繊維等の炭素材料から成る負極活物質を含む板状やシート状のものである。
【００７６】
正電極板Ｂ−１および負電極板Ｂ−２は、これらの正極活物質または負極活物質に上記導電材を加え、さらにポリテトラフルオロエチレンやポリフッ化ビニリデンなどのバインダを添加、混合してスラリー状となし、これを周知のドクターブレード法を用いてシート状に成形し、次いでこのシートを例えば円形状に裁断して作製される。
【００７７】
また、絶縁シートＢ−３は、ポリオレフィン繊維製の不織布やポリオレフィン製の微多孔膜などからなり、電解液Ｂ−４が含浸されるとともに正電極板Ｂ−１と負電極板Ｂ−２との間に載置されることにより、正電極板Ｂ−１と負電極板Ｂ−２との接触を防止するとともに正電極板Ｂ−１と負電極板Ｂ−２との間の電解液Ｂ−４の移動を可能とする。
【００７８】
電池Ａの電解液Ｂ−４は、四フッ化ホウ酸リチウム等のリチウム塩や塩酸，硫酸，硝酸等の酸をジメトキシエタンやプロピレンカーボネート等の有機溶媒に溶解したものである。
【００７９】
本発明の電気二重層キャパシタＡの第一の電極Ｂ−１および第二の電極Ｂ−２は、例えばフェノール樹脂繊維（ノボロイド繊維）を炭化賦活して得られるものであり、賦活はこの繊維を800〜1000℃の高温雰囲気下で高温水蒸気などの賦活ガスに接触させることにより行われ、炭化物中の揮発成分、あるいは炭素原子の一部をガス化し、主に１〜10ｎｍの微細構造を発達させ内部表面積を１×10６ｍ２／ｋｇ以上にまでする工程で作製される。本発明の電気二重層キャパシタＡは、第一および第二の導体層１ｄ，１ｅにおける極性はなく、第一の導体層１ｄ側を陽極、第二の導体層１ｅ側を陰極として使用できるし、その逆の極性でも使用できる。
【００８０】
電気二重層キャパシタＡの電解液Ｂ−４は、例えば６フッ化リン酸リチウム（ＬｉＰＦ６）などのリチウム塩や、テトラエチルアンモニウムテトラフルオロボレート（（Ｃ２Ｈ５）４ＮＢＦ４）などの第４級アンモニウム塩をプロピレンカーボネート（ＰＣ）やスルホラン（ＳＬＦ）などの溶媒中に溶解したものである。
【００８１】
また、セパレータＢ−３には、例えばガラス繊維やポリフェニレンサルファイド、ポリエチレンテレフタレート、ポリアミド等の耐熱性を有する樹脂等が用いられる。
【００８２】
そして電解液Ｂ−４を、例えばシリンジなどの注入手段を用いて凹部１ａの上面からセラミック容器Ｂの内部に注入し、注入後に枠状部材３の上面に蓋体４を気密に溶接接合することによって、セラミック容器Ｂの内部を気密に封止することができる。
【００８３】
このような電解液Ｂ−４は、腐食性や溶解性の高いものであるが、本発明のセラミック容器Ｂをもちいることにより、セラミック基体１や耐腐食層６は耐薬品性に優れているため、有機溶剤や酸等を含む電解液Ｂ−４に侵され難く、電解液Ｂ−４中にセラミック容器Ｂから溶け出した不純物が混入して電解液Ｂ−４を劣化させることもなく、電池Ａまたは電気二重層キャパシタＡの性能を良好に維持することができる。
【００８４】
蓋体４は、Ｆｅ−Ｎｉ−Ｃｏ合金やＡｌ合金等の金属から成り、この蓋体４を、枠状部材３の上面にセラミック基体１の凹部１ａを覆うように載置し、蓋体４の上面の縁に沿って通電されたローラーを軽く押し付けながら回転移動させて発生するジュール熱でこの蓋体４を接合するシーム溶接法によって、あるいは超音波溶接法を用いて、蓋体４の下面および枠状部材３を互いに溶融させることによって、蓋体４を枠状部材３の上面に接合させ、電池Ａまたは電気二重層キャパシタＡが作製される。
【００８５】
好ましくは、枠状部材３および蓋体４の少なくともその下側表面はＡｌから成るのがよい。この構成により、枠状部材３および蓋体４が耐腐食性に優れる不動態皮膜を表面に形成することができ、電解液Ｂ−４または外部の雰囲気によって腐食されるのを非常に有効に防止し、電池Ａ内部の気密信頼性を非常に優れたものとすることができる。
【００８６】
蓋体４は、Ａｌから成る板材や、セラミックスの下面にＡｌ層が形成された板材や、鉄（Ｆｅ）−ニッケル（Ｎｉ）−コバルト（Ｃｏ）合金やニッケル（Ｎｉ）−コバルト（Ｃｏ）合金等の板材の下面にＡｌ層が形成されたものであってもよい。また、蓋体４の下面の外周部に全周にわたって突条（線状に突出した部位）が形成されるのが好ましい。この突条は、蓋体４がＡｌから成る板材であれば、蓋体４をプレス機で打ち抜く際に突条を同時に形成したり、打ち抜き後に所謂コイニング法（被加工物の側方を拘束して肉の逃げ場を限定するとともに凹凸部を型面に形成した金型と被加工材とを重ね合わせて上下から押圧することにより金型の凹凸模様を被加工材の表面に転写する方法）により例えば高さが0.1ｍｍ程度で断面が下に凸の三角形状に形成したりすることにより設けられる。
【００８７】
また、蓋体４がＦｅ−Ｎｉ−Ｃｏ合金等の下面にＡｌ層が形成された板材から成るのであれば、これらの金属のインゴットを圧延して、例えば、厚さが0.2〜0.5ｍｍの板材とするときにその表面に例えば厚さが0.1ｍｍのＡｌ板をクラッド接合し、その後、突条を上記コイニング法により形成することにより設けることができる。
【００８８】
そして、セラミック基体１の上面の枠状部材３の上面に蓋体４の外周部に形成された突条を当接させて蓋体４を載置し、蓋体４の上面から数十ｋＨｚ程度の超音波をあてることにより、蓋体４の下面の突条が、枠状部材３の平坦部３ｂの凹凸に沿って潰れながら枠状部材３の表面のＡｌ層に接合される。このとき、セラミック基体１の上面が反っていたり、うねっていたりする場合においても突条の潰れの大きさが異なることにより接合される。そして、この超音波接合方法によれば凹部１ａ内の気密性を損なうことなく、蓋体４を強固に接合することを可能とする。
【００８９】
超音波接合法は、より詳細には例えば次の様にして実施される。すなわち、接合対象物であるセラミック基体１と蓋体４とを先端の下部に振動の媒体となるチップを有するホーン（角状固定台）とアンビル（金敷き）との間にセットし、チップを介して例えば30〜50Ｎ程度の圧力を垂直に加えながら15〜30ｋＨｚの水平方向の超音波振動を蓋体２の外周に沿って連続的に移動させながら加えることにより行われる。また、チップの形状をライン状として垂直方向の圧力を大きくすることにより、一定長さの接合を短時間で行なう方法であってもよい。
【００９０】
超音波接合法では、超音波振動が印加される初期段階において接合部表面の酸化被膜や汚れが接合部の外側方向に押し出されるとともに、蓋体４および枠状部材３のＡｌ結晶粒同士が原子間距離になるまで接近することによって原子間に相互引力が作用して強固な接合を得る。このとき、通常の金属を溶融接合する方法における金属の融点の１／３以下の温度が局部的に発生するが、この程度の熱であれば電解液Ｂ−４がほとんど変質することがなく、よって電池Ａまたは電気二重層キャパシタＡの寿命を長くすることができる。
【００９１】
さらに、超音波接合法によれば、Ａｌ中に他の金属がほとんど拡散することがなく、よって電解液Ｂ−４に対してさらに耐腐食性のある接合部を形成することができる。
【００９２】
なお、本発明は上記実施の形態の例に限定されるものではなく、本発明の要旨を逸脱しない範囲内であれば種々の変更は可能である。例えば、本発明ではセラミック容器Ｂのセラミック基体１の材質をアルミナ質焼結体として説明したが、窒化アルミニウム（ＡｌＮ）質焼結体やガラスセラミックス等の他のセラミックスから成っていてもよく、ＡｌＮ質焼結体から成る場合には作動時の熱を効率よく外部に放散させることができる。
【図面の簡単な説明】
【００９３】
【図１】（ａ）は本発明のセラミック容器の実施の形態の一例を示す断面図、（ｂ）は（ａ）の平面図である。
【図２】（ａ）および（ｂ）は図１（ａ）の枠状部材周辺の要部拡大断面図である。
【図３】（ａ），（ｂ）および（ｃ）は本発明のセラミック容器の実施の形態の他の例における枠状部材周辺の要部拡大断面図である。
【図４】本発明の電池または電気二重層キャパシタの実施の形態の一例を示す断面図である。
【図５】従来の電池および電気二重層キャパシタの例を示す断面図である。
【図６】ロウ材の端部付近を説明するための要部拡大図である。
【符号の説明】
【００９４】
１：セラミック基体
１ａ：凹部
１ｂ：メタライズ層
１ｃ：金属層
１ｄ：第一の導体層
１ｅ：第二の導体層
２ｂ：第一の接続導体
２ｃ：第二の接続導体
３：枠状部材
３ａ：傾斜面
３ｂ：平坦部
３ｃ：垂直部
４：蓋体
５：ロウ材
６：耐腐食層
７：絶縁コート層
Ｂ−１：正電極板，第一の電極
Ｂ−２：負電極板，第二の電極
Ｂ−３：絶縁シート，セパレータ
Ｂ−４：電解液
Ａ：電池，電気二重層キャパシタ
Ｂ：セラミック容器
【図１】
2006156124.tif 000003
【図２】
2006156124.tif 000004
【図３】
2006156124.tif 000005
【図４】
2006156124.tif 000006
【図５】
2006156124.tif 000007
【図６】
2006156124.tif 000008